НЕРЖАВЕЮЩАЯ СТАЛЬ ДЛЯ НЕФТЯНОЙ СКВАЖИНЫ, ТРУБА ИЗ НЕРЖАВЕЮЩЕЙ СТАЛИ ДЛЯ НЕФТЯНОЙ СКВАЖИНЫ И СПОСОБ ПОЛУЧЕНИЯ НЕРЖАВЕЮЩЕЙ СТАЛИ ДЛЯ НЕФТЯНОЙ СКВАЖИНЫ

1. Нержавеющая сталь для нефтяной скважины, включающая:
химический состав, включающий: С - не более 0,05%, Si - не более 0,5%, Mn - от 0,01 до 0,5%, Р - не более 0,04%, S - не более 0,01%, Cr - свыше 16,0 и не более 18,0%, Ni - свыше 4,0 и не более 5,6%, Mo - от 1,6 до 4,0%, Cu - от 1,5 до 3,0%, Al - от 0,001 до 0,10% и N - не более 0,050%, причем остальное составляют Fe и примеси, и удовлетворяющий соотношениям (1) и (2)
Cr+Cu+Ni+Mo≥25,5; (1)
-8≤30(C+N)+0,5Mn+Ni+Cu/2+8,2-1,1(Cr+Mo)≤-4, (2)
где содержание (мас.%) элемента показано символом элемента в соотношениях (1) и (2);
микроструктуру, содержащую мартенситную фазу и ферритную фазу, имеющую объемную долю от 10 до 40%, и причем таким образом, что, когда многочисленные воображаемые линейные сегменты, каждый из которых имеет длину 50 мкм по направлению толщины от поверхности нержавеющей стали, размещенные в ряд с интервалами 10 мкм в пределах диапазона 200 мкм, помещают на поперечное сечение нержавеющей стали, отношение числа воображаемых линейных сегментов, пересекающих элементы ферритной фазы, к общему числу воображаемых линейных сегментов составляет более 85%; и
0,2%-ный условный предел текучести не ниже 758 МПа.
2. Нержавеющая сталь для нефтяной скважины по п.1, в которой химический состав включает, вместо некоторого количества Fe, по меньшей мере один тип элемента, выбранный из группы, состоящей из V - не более 0,25%, Nb - не более 0,25%, Ti - не более 0,25% и Zr - не более 0,25%.
3. Нержавеющая сталь для нефтяной скважины по п.1 или 2, в которой химический состав включает, вместо некоторого количества Fe, по меньшей мере один тип элемента, выбранный из группы, состоящей из Ca - не более 0,005%, Mg - не более 0,005%, La - не более 0,005% и Ce - не более 0,005%.
4. Нержавеющая сталь для нефтяной скважины по любому из пп.1 и 2, в которой микроструктура содержит остаточную аустенитную фазу, имеющую объемную долю не более 10%.
5. Нержавеющая сталь для нефтяной скважины по п.3, в которой микроструктура содержит остаточную аустенитную фазу, имеющую объемную долю не более 10%.
6. Труба из нержавеющей стали, полученная с использованием нержавеющей стали по любому из пп.1-5.
7. Способ получения нержавеющей стали для нефтяной скважины, включающий:
стадию, в которой нагревают стальную заготовку, имеющую химический состав, включающий: С - не более 0,05%, Si - не более 0,5%, Mn - от 0,01 до 0,5%, Р - не более 0,04%, S - не более 0,01%, Cr - свыше 16,0 и не более 18,0%, Ni - свыше 4,0 и не более 5,6%, Mo - от 1,6 до 4,0%, Cu - от 1,5 до 3,0%, Al - от 0,001 до 0,10%, и N - не более 0,050%, причем остальное составляют Fe и примеси, и удовлетворяющий соотношениям (1) и (2)
Cr+Cu+Ni+Mo≥25,5; (1)
-8≤30(C+N)+0,5Mn+Ni+Cu/2+8,2-1,1(Cr+Mo)≤-4, (2)
где содержание (мас.%) элемента показано символом элемента в соотношениях (1) и (2);
стадию, в которой стальную заготовку подвергают горячей обработке, чтобы сокращение площади стальной заготовки при температуре стальной заготовки от 850 до 1250°С составляло не менее 50%;
стадию, в которой стальную заготовку нагревают до температуры не ниже точки Ас3-перехода и проводят закалку ее после горячей обработки; и
стадию, в которой стальную заготовку подвергают отпуску при температуре не выше точки Ас1-перехода после закалки, и
причем способ используют для получения нержавеющей стали, имеющей микроструктуру, содержащую мартенситную фазу и ферритную фазу, имеющую объемную долю от 10 до 40%, и причем таким образом, что, когда многочисленные воображаемые линейные сегменты, каждый из которых имеет длину 50 мкм по направлению толщины от поверхности нержавеющей стали, и размещенные в ряд с интервалами 10 мкм в пределах диапазона 200 мкм, помещают на поперечное сечение нержавеющей стали, отношение числа воображаемых линейных сегментов, пересекающих элементы ферритной фазы, к общему числу воображаемых линейных сегментов составляет более 85%; и 0,2%-ный условный предел текучести не ниже 758 МПа.